(57)【要約】  無機金属酸化物を含有する製剤中のＳＰＦ及びＵＶ吸収促進剤として有用なスキンケア組成物が提供される。組成物は、（ａ）組成物の重量に基づいて、０．１〜２０重量％の無機金属酸化物粒子と、（ｂ）水性媒体中に分散した０．１〜１５重量％のコポリマー粒子であって、コポリマー粒子が、（ｉ）０．１〜２０重量％のリン酸モノマー及び（ｉｉ）８０〜９９．９重量％のコモノマーに由来する重合単位を含む、コポリマー粒子と、（ｃ）組成物の総重量に基づいて、０．１〜３５重量％のシリコーン流体と、（ｄ）皮膚科学的に許容される担体と、を含む。皮膚にかかる組成物を局所塗布することを含む、ＵＶＡ及びＵＶＢ損傷から皮膚を保護する方法、ならびに日焼け止め組成物中にかかるコポリマー粒子を含めることを含む、無機金属酸化物粒子を含有する日焼け止め組成物のＳＰＦまたはＵＶ吸収を促進する方法も提供される。【選択図】なし【特許請求の範囲】
【請求項１】
スキンケア組成物であって、
（ａ）前記組成物の重量に基づいて、０．１〜２０重量％の無機金属酸化物粒子と、
（ｂ）前記組成物の重量に基づいて、水性媒体中に分散した０．１〜１５重量％のコポリマー粒子であって、前記コポリマー粒子が、（ｉ）０．１〜２０重量％のリン酸モノマー及び（ｉｉ）８０〜９９．９重量％のコモノマーに由来する重合単位を含む、コポリマー粒子と、
（ｃ）前記組成物の総重量に基づいて、０．１〜３５重量％のシリコーン流体と、
（ｄ）皮膚科学的に許容される担体と、を含む、スキンケア組成物。
【請求項２】
前記シリコーン流体が、ヘキサメチルシクロトリシロキサン、オクタメチルシクロテトラシロキサン、デカメチルシクロペンタシロキサン、ドデカメチルシクロヘキサシロキサン、オクタメチルトリシロキサン、デカメチルテトラシロキサン、ドデカメチルペンタシロキサン、テトラデカメチルヘキサシロキサン、ヘキサデカメチルヘプタシロキサン、ヘプタメチル−３−｛（トリメチルシリル）オキシ｝トリシロキサン、ヘキサメチル−３，３，ビス｛（トリメチルシリル）オキシ｝トリシロキサンペンタメチル｛（トリメチルシリル）オキシ｝シクロトリシロキサン、ポリジメチルシロキサン、ポリエチルシロキサン、ポリメチルエチルシロキサン、ポリメチルフェニルシロキサン、及びポリジフェニルシロキサンのうちの少なくとも１つを含む、請求項１に記載のスキンケア組成物。
【請求項３】
前記シリコーン粒子が、前記組成物の総重量に基づいて、０．１〜２５重量％の量で存在する、請求項１に記載のスキンケア組成物。
【請求項４】
前記コポリマー粒子が、前記無機金属酸化物粒子の表面に吸着する、請求項１に記載のスキンケア組成物。
【請求項５】
前記無機金属酸化物粒子が、酸化亜鉛、酸化チタン、及びそれらの混合物からなる群から選択される、請求項１に記載のスキンケア組成物。
【請求項６】
前記リン酸モノマーが、ホスホエチルメタクリレートを含む、請求項１に記載のスキンケア組成物。
【請求項７】
前記コモノマーが、ブチルアクリレート、メチルメタクリレート、及びメタクリル酸のうちの少なくとも１つを含む、請求項１に記載のスキンケア組成物。
【請求項８】
前記コポリマー粒子が、一段階反応で形成される、請求項１に記載のスキンケア組成物。
【請求項９】
前記コポリマー粒子が、二段階反応で形成される、請求項１に記載のスキンケア組成物。
【請求項１０】
ＵＶＡ及びＵＶＢ損傷から皮膚を保護する方法であって、前記方法が、前記皮膚に日焼け止め組成物を局所塗布することを含み、前記日焼け止め組成物が、
（ａ）前記組成物の重量に基づいて、０．１〜２０重量％の無機金属酸化物粒子と、
（ｂ）前記組成物の重量に基づいて、水性媒体中に分散した０．１〜１５重量％のコポリマー粒子であって、前記コポリマー粒子が、（ｉ）０．１〜２０重量％のリン酸モノマー及び（ｉｉ）８０〜９９．９重量％のコモノマーに由来する重合単位を含む、コポリマー粒子と、
（ｃ）前記組成物の総重量に基づいて、０．１〜３５重量％のシリコーン流体と、
（ｄ）皮膚科学的に許容される担体と、を含む、方法。
【発明の詳細な説明】
【技術分野】
【０００１】
本発明は、概して、スキンケア製剤に有用なコポリマーに関する。スキンケア製剤は、リン酸基を持つコポリマー粒子を無機金属酸化物粒子及びシリコーンとともに含有する。
【背景技術】
【０００２】
スキンケア組成物は、組成物に多様な利益をもたらす様々な添加物を含有する。具体的には、日焼け止め組成物は、皮膚を損傷し得る紫外線（「ＵＶ」）放射から保護する添加物を含有する。ＵＶ放射は、ＵＶＡ（長波、すなわち、波長３２０〜４００ｎｍ）及びＵＶＢ（短波、すなわち、波長２９０〜３２０ｎｍ）に分類され得る。日焼け止め製剤の有効性は、その日焼け防止指数（「ＳＰＦ」）によって測定される。ＵＶＡ型の放射もＵＶＢ型の放射もいずれも有害であるため、日焼け止め製剤は、これらの両方の種類の光線から保護する。二酸化チタン及び酸化亜鉛等の無機金属酸化物粒子は、ＵＶＡ及びＵＶＢ放射を吸収し、これを達成するために、日焼け止め製剤に一般に組み込まれている。しかしながら、無機金属酸化物は、不良な感触及び望ましくない白い外観等の負の審美的品質をもたらす場合があり、これらはいずれも皮膚上での粒子の凝集及び不良な分布に起因し得る。スキン系組成物の感触を改善及び製剤の優れた拡散を示すためにシリコーンが利用されてきた。それにもかかわらず、シリコーン及び無機金属酸化物は、スキンケア組成物中での高レベルでの相溶性が限定されている。
【０００３】
日焼け止め製剤の耐久性は、当該技術分野で対処されている別の考慮すべき事項である。例えば、米国特許第６，３８４，１０４号は、パーソナルケア組成物に添加されたときに日焼け止め製剤の貯蔵安定性を維持する目的のためにラテックスを含有するＵＶ放射吸収組成物を開示している。しかしながら、先行技術は、ＵＶ吸収促進剤として優れた結果をもたらす、本発明によるシリコーン、無機金属酸化物粒子、及びコポリマー粒子を含有する製剤を開示していない。
【０００４】
したがって、高ＳＰＦの提供を助けると同時に、感触及び外観等のかかる製剤の審美的品質を改善する日焼け止め促進剤を含む新たな日焼け止め組成物の開発が必要とされている。
【０００５】
発明の記述
本発明の一態様は、（ａ）組成物の重量に基づいて、０．１〜２０重量％の無機金属酸化物粒子と、（ｂ）組成物の重量に基づいて、水性媒体中に分散した０．１〜１５重量％のコポリマー粒子であって、コポリマー粒子が、（ｉ）０．１〜２０重量％のリン酸モノマー及び（ｉｉ）８０〜９９．９重量％のコモノマーに由来する重合単位を含む、コポリマー粒子と、（ｃ）組成物の総重量に基づいて、０．１〜３５重量％のシリコーン流体と、（ｄ）皮膚科学的に許容される担体と、を含むスキンケア組成物を提供する。
【０００６】
別の態様では、本発明は、ＵＶＡ及びＵＶＢ損傷から皮膚を保護するための方法であって、皮膚に日焼け止め組成物を局所塗布することを含み、日焼け止め組成物が、（ａ）組成物の重量に基づいて、０．１〜２０重量％の無機金属酸化物粒子と、（ｂ）組成物の重量に基づいて、水性媒体中に分散した０．１〜１５重量％のコポリマー粒子であって、コポリマー粒子が、（ｉ）０．１〜２０重量％のリン酸モノマー及び（ｉｉ）８０〜９９．９重量％のコモノマーに由来する重合単位を含む、コポリマー粒子と、（ｃ）組成物の総重量に基づいて、０．１〜３５重量％のシリコーン流体と、（ｄ）皮膚科学的に許容される担体と、を含む、方法を提供する。
【図面の簡単な説明】
【０００７】
【図１】後方散乱モードで得られた二酸化チタン高シリコーン製剤の走査電子顕微鏡写真を示す：（Ｃ１）コポリマー粒子を含まない比較製剤；（Ｃ２）比較コポリマー粒子を含有する比較製剤；及び（Ｃ３）本発明によるコポリマー粒子を含有する例示的な製剤。
【図２】二酸化チタン高シリコーン製剤の非対称流フィールド分画（Ａ４Ｆ）ＬＳ９０フラクトグラムを示す：（Ｃ１）コポリマー粒子を含まない比較製剤；（Ｃ２）比較コポリマー粒子を含有する比較製剤；及び（Ｃ３）本発明によるコポリマー粒子を含有する例示的な製剤。
【図３】二酸化チタン高シリコーン製剤の非対称流フィールド分画（Ａ４Ｆ）ＬＳ９０フラクトグラムを示す：（Ｃ１）コポリマー粒子を含まない比較製剤；及び（Ｃ３）本発明によるコポリマー粒子を含有する例示的な製剤。
【図４】二酸化チタン高シリコーン製剤の非対称流フィールド分画（Ａ４Ｆ）ＬＳ９０フラクトグラムを示す：（Ｃ３）コポリマー粒子を含まない比較製剤；及び（Ｅ２）本発明によるコポリマー粒子を含有する例示的な製剤。
【発明を実施するための形態】
【０００８】
本発明者らは、驚くべきことに、リン酸モノマーに由来する重合単位を含むコポリマー粒子が、金属酸化物を含有する日焼け止め製剤におけるＳＰＦまたはＵＶ吸収を促進すると同時に、皮膚に塗布されたときにシリコーンを含む製剤の審美的品質、例えば、感触及び外観も改善することを見出した。したがって、本発明は、一態様では、無機金属酸化物と、リン酸モノマー及びコモノマーの重合単位を含む水性媒体中に分散したコポリマー粒子と、シリコーンと、皮膚科学的に許容される担体と、を含むスキンケア組成物を提供する。
【０００９】
理論に拘束されることを望まないが、コポリマー粒子は、シリコーンドメインの隙間で乾燥すると十分に分散したマトリックスを形成することにより、無機金属酸化物と製剤中に含まれるシリコーンとの間の相溶性を高めると考えられる。コポリマー粒子におけるリン酸官能性は、ＴｉＯ２の表面とコポリマー粒子との間の相互作用を介して無機金属酸化物粒子のポリマーマトリックスへの分散を改善する。より具体的には、コポリマー粒子の特定の部分のみが吸着され、それらの対応するループ及びテールが溶液中に拡散する。粒子が互いに近づくと、それらの吸着層が密集し、凝集を防止する有効な立体障害を提供する。結果として、エネルギーが増大し、粒子が互いから分離された状態を保つことを助ける斥力が生じ、それにより、本発明のコポリマー粒子の存在下での無機金属酸化物粒子を含む安定で均一なシリコーン日焼け止めの製剤化を可能にする。
【００１０】
本発明では、「スキンケア組成物」は、ローション、クリーム、ゲル、ゲルクリーム、セラム、トナー、ワイプ、液体ファンデーション、化粧品、薄く色のついた保湿剤、油、顔／体用スプレー、局所薬剤、及び日焼け止め組成物等の皮膚へのリーブオン塗布用の組成物を指すよう意図されている。「日焼け止め組成物」とは、ＵＶ損傷から皮膚を保護する組成物を指す。好ましくは、スキンケア組成物は、美容的に許容される。「美容的に許容される」とは、パーソナルケア組成物に典型的に使用される成分を指し、パーソナルケア組成物中に典型的に見られる量で存在するときに毒性である材料が本発明の一部として企図されていないことを強調するよう意図されている。本発明の組成物は、当該技術分野で周知のプロセスによって、例えば、従来の混合、溶解、造粒、乳化、カプセル封入、捕捉、または凍結乾燥プロセスによって製造され得る。
【００１１】
本明細書で使用されるとき、「ポリマー」という用語は、同じ種類か異なる種類かにかかわらず、モノマーを重合することによって調製されるポリマー化合物を指す。「ポリマー」という一般用語は、「ホモポリマー」、「コポリマー」、及び「ターポリマー」という用語を含む。本明細書で使用されるとき、「に由来する重合単位」という用語は、生成物ポリマーが重合反応の出発材料である構成モノマー「に由来する重合単位」を含有する、重合技法に従って合成されるポリマー分子を指す。
【００１２】
本明細書で使用されるとき、「（メタ）アクリレート」という用語は、アクリレートまたはメタクリレートのいずれかを指し、「（メタ）アクリル」という用語は、アクリルまたはメタクリルのいずれかを指す。
【００１３】
本明細書で使用されるとき、「リン酸基」という用語は、水素原子がイオン化可能であるＰＯＨ部分を有するリンオキソ酸を指す。リンオキソ酸の塩も「リン酸基」という用語に包含される。その塩または塩基性形態では、リン酸基は、少なくとも１つの酸性プロトンの代わりに金属イオンまたはアンモニウムイオン等のカチオンを有する。リン酸基の例としては、ホスフィン酸、ホスホン酸、リン酸、ピロホスフィン酸、ピロリン酸、それらの部分エステル、及びそれらの塩から形成される基が挙げられる。
【００１４】
本明細書で使用されるとき、「ガラス転移温度」または「Ｔｇ」という用語は、ガラス状ポリマーがポリマー鎖のセグメント運動を経る温度またはその温度を超える温度を指す。ポリマーのガラス転移温度は、以下のＦｏｘ等式（Ｂｕｌｌｅｔｉｎ  ｏｆ  ｔｈｅ  Ａｍｅｒｉｃａｎ  Ｐｈｙｓｉｃａｌ  Ｓｏｃｉｅｔｙ，１（３）Ｐａｇｅ  １２３（１９５６））によって推定され得る。
【００１５】
【数１】
2018528225.tif 000002
【００１６】
コポリマーの場合、ｗ１及びｗ２は、これらの２つのコモノマー重量分率を指し、Ｔｇ（１）及びＴｇ（２）は、それらのモノマーから作製された２つの対応するホモポリマーのガラス転移温度を指す。３つ以上のモノマーを含有するポリマーの場合、さらなる項目（ｗｎ／Ｔｇ（ｎ））が追加される。ポリマーのＴ（ｇ）は、例えば、Ｊ．Ｂｒａｎｄｒｕｐ及びＥ．Ｈ．Ｉｍｍｅｒｇｕｔ編集による「Ｐｏｌｙｍｅｒ  Ｈａｎｄｂｏｏｋ」，Ｉｎｔｅｒｓｃｉｅｎｃｅ  Ｐｕｂｌｉｓｈｅｒｓに見出され得るホモポリマーのガラス転移温度に適切な値を使用することによって計算することもできる。ポリマーのＴｇは、様々な技法、例えば、示差走査熱量測定（「ＤＳＣ」）等によって測定することもできる。本明細書に報告されるＴｇの値は、ＤＳＣによって測定されたものである。
【００１７】
本発明のスキンケア組成物は、無機金属酸化物粒子を含有する。好適な無機金属酸化物としては、例えば、酸化亜鉛（ＺｎＯ）、二酸化チタン（ＴｉＯ−２）、及びそれらの混合物が挙げられる。ある特定の実施形態では、無機金属酸化物粒子は、色素グレードのＺｎＯまたは色素グレードのＴｉＯ２である。ある特定の実施形態では、無機金属酸化物粒子は、透明ＺｎＯまたは透明ＴｉＯ２である。日焼け止め製剤に使用される大半の無機金属酸化物は、光散乱によって引き起こされる美容的に望ましくない白い外観をもたらす。したがって、本明細書で使用されるとき、「透明」無機金属酸化物日焼け止め粒子という用語は、塗布時にかかる粒子を含有する組成物を透明感のある状態にするか、または色素グレードよりも透明にする様々な加工条件によって生成される無機金属酸化物粒子を指す。好適なＺｎＯ粒子としては、例えば、商品名Ｚ−ＣＯＴＥ（ＢＡＳＦ  Ｃｏｒｐｏｒａｔｉｏｎから市販されている）、ＺＩＮＣＬＥＡＲ  ＩＭ（Ａｎｔａｒｉａ  Ｌｉｍｉｔｅｄから市販されている）、及びＺ−ＣＬＥＡＲ（Ａｃｔｉｆｉｒｍから市販されている）が挙げられる。好適なＴｉＯ２粒子としては、例えば、ＴＩＰＡＱＵＥ及びＴＴＯ−５１（Ａ）（Ｉｓｈｉｈａｒｒａ  Ｓａｎｇｙｏ  Ｋａｉｓｈａ，Ｌｔｄ．から市販されている）、Ｔ−ＣＯＴＥ（ＢＡＳＦ  Ｃｏｒｐｏｒａｔｉｏｎから市販されている）、ＵＦＴＲ（Ｍｉｙｏｓｈｉ  Ｋａｓｅｉから市販されている）、ならびにＳＯＬＡＶＥＩＬ  ＣＬＡＲＵＳ（Ｕｎｉｑｕｅｍａから市販されている）が挙げられる。ある特定の実施形態では、スキンケア組成物は、無機金属酸化物粒子を、組成物の重量により、０．１〜２０重量％、好ましくは０．５〜１８重量％、より好ましくは１〜１５重量％の量で含む。
【００１８】
本発明のスキンケア組成物は、ポリマー骨格にペンダントしているリン酸基を持つコポリマー粒子も含有する。これらのリン酸基は、本明細書で「第１のリン酸基」と称される。コポリマー粒子は、水性媒体中に分散しており、水性媒体中で不溶性である。コポリマー粒子は、（ｉ）本明細書で「リン酸モノマー」と称されるリン酸基を有するエチレン性不飽和モノマー及び（ｉｉ）本明細書で「コモノマー」と称されるエチレン性不飽和モノマーに由来する重合単位を含む付加ポリマーである。
【００１９】
リン酸モノマーは、少なくとも１つのエチレン性不飽和及びリン酸基を含有する。リン酸モノマーは、酸性形態であり得るか、またはリン酸基の塩であり得る。好適なリン酸モノマーとしては、例えば、以下が挙げられ、
【００２０】
【化１】
2018528225.tif 000003
【００２１】
式中、Ｒは、アクリルオキシ基、メタクリルオキシ基、またはビニル基を含有する有機基であり、Ｒ’及びＲ”は独立して、Ｈ及び第２の有機基から選択される。第２の有機基は、飽和または不飽和のものであり得る。好適なリン酸モノマーとしては、例えば、リン酸二水素官能性モノマー、例えば、アルコールのリン酸二水素エステル（アルコールが重合性ビニルまたはオレフィン基も含有する）（例えば、リン酸アリル、フマル酸またはイタコン酸ビス（ヒドロキシルメチル）一リン酸塩または二リン酸塩）、及び（メタ）アクリル酸エステル誘導体、例えば、ヒドロキシアルキル（メタ）アクリレートリン酸塩（例えば、２−ヒドロキシエチル（メタ）アクリレート及び３−ヒドロキシプロピル（メタ）アクリレート）が挙げられる。他の好適なリン酸モノマーとしては、例えば、ホスホネート官能性モノマー、例えば、ビニルホスホン酸、アリルホスホン酸、α−ホスホノスチレン、及び２−メチルアクリルアミド−２−メチルプロパンホスホン酸が挙げられる。さらに好適なリン官能性モノマーとしては、例えば、１，２−エチレン性不飽和（ヒドロキシ）ホスフィニルアルキル（メタ）アクリレートモノマー、例えば、（ヒドロキシ）ホスフィニルメチルメタクリレートが挙げられる。ある特定の好ましい実施形態では、リン酸モノマーは、リン酸二水素モノマー、例えば、２−ホスホエチル（メタ）アクリレート、２−ホスホプロピル（メタ）アクリレート、３−ホスホプロピル（メタ）アクリレート、及び３−ホスホ−２−ヒドロキシプロピル（メタ）アクリレートを含む。ある特定の実施形態では、本発明のコポリマーは、リン酸モノマーの重合単位を、コポリマーの重量により、少なくとも０．１重量％、好ましくは少なくとも０．５重量％、より好ましくは少なくとも１重量％の量で含む。ある特定の実施形態では、本発明のコポリマーは、リン酸モノマーの重合単位を、２０重量％以下、好ましくは１０重量％以下、より好ましくは６重量％以下の量で含む。
【００２２】
コモノマーは、リン酸モノマーではなく、かつエチレン性不飽和リン酸モノマーと共重合可能なエチレン性不飽和モノマーである。好適なコモノマーとしては、例えば、スチレン、ブタジエン、α−メチルスチレン、ビニルトルエン、ビニルナフタレン、エチレン、プロピレン、酢酸ビニル、バーサチック酸ビニル、塩化ビニル、塩化ビニリデン、アクリロニトリル、メタクリロニトリル、（メタ）アクリルアミド、（メタ）アクリル酸の様々なＣ１−Ｃ４０アルキルエステル（例えば、メチル（メタ）アクリレート、エチル（メタ）アクリレート、ｎ−ブチル（メタ）アクリレート、２−エチルヘキシル（メタ）アクリレート、シクロヘキシル（メタ）アクリレート、ｎ−オクチル（メタ）アクリレート、ｎ−デシル（メタ）アクリレート、ｎ−ドデシル（メタ）アクリレート、テトラデシル（メタ）アクリレート、ラウリル（メタ）アクリレート、オレイル（メタ）アクリレート、パルミチル（メタ）アクリレート、及びステアリル（メタ）アクリレート））、及び他の（メタ）アクリレート（例えば、イソボルニル（メタ）アクリレート、ベンジル（メタ）アクリレート、フェニル（メタ）アクリレート、２−ブロモエチル（メタ）アクリレート、２−フェニルエチル（メタ）アクリレート、及び１−ナフチル（メタ）アクリレート））、アルコキシアルキル（メタ）アクリレート、例えば、エトキシエチル（メタ）アクリレート、エチレン性不飽和ジ及びトリカルボン酸及び無水物のモノ、ジ、トリアルキルエステル（例えば、マレイン酸エチル、フマル酸ジメチル、アコニット酸トリメチル、及びイタコン酸エチルメチル）、ならびにカルボン酸含有モノマー、例えば、（メタ）アクリル酸、イタコン酸、フマル酸、及びマレイン酸が挙げられる。ある特定の実施形態では、本発明のコポリマーは、コモノマーの重合単位を、コポリマーの重量により、少なくとも８０重量％、好ましくは少なくとも９０重量％、より好ましくは少なくとも９４重量％の量で含む。ある特定の実施形態では、本発明のコポリマーは、コモノマーの重合単位を、９９．９重量％以下、好ましくは９９．５重量％以下、より好ましくは９９重量％以下の量で含む。
【００２３】
ある特定の実施形態では、ポリマーは、架橋ポリマーであり得、２つ以上の非共役エチレン性不飽和基を有するモノマー等の架橋剤が重合中にコポリマー成分とともに含まれる。好適な架橋剤モノマーとしては、例えば、ジオールまたはポリオールのジまたはトリアリルエーテル及びジまたはトリ（メタ）アクリリルエステル（例えば、トリメチロールプロパンジアリルエーテル、エチレングリコールジメタクリレート）、ジまたはトリ酸のジまたはトリアリルエステル、アリル（メタ）アクリレート、ジビニルスルホン、リン酸トリアリル、ジビニル芳香族（例えば、ジビニルベンゼン）が挙げられる。ある特定の実施形態では、本発明のコポリマーは、架橋剤モノマーの重合単位を、コポリマーの重量により、５重量％以下、好ましくは３重量％以下、より好ましくは２重量％以下、さらにより好ましくは１重量％以下の量で含む。
【００２４】
ポリマーの分子量は、例えば、サイズ排除クロマトグラフィーまたは固有粘度等の標準の方法によって測定され得る。ある特定の実施形態では、本発明のコポリマー粒子は、ゲル透過クロマトグラフィーによって測定される、５，０００，０００以下、好ましくは３，０００，０００以下、より好ましくは２，０００，０００以下、さらにより好ましくは１，０００，０００以下の重量平均分子量（Ｍｗ）を有する。ある特定の実施形態では、コポリマー粒子は、ゲル透過クロマトグラフィーによって測定される、５，０００以上、好ましくは５０，０００以上、より好ましくは１００，０００以上のＭｗを有する。本発明のスキンケア組成物での使用に好適なコポリマー粒子は、２５℃〜１５０℃、好ましくは５０℃〜１５０℃、より好ましくは６０℃〜１００℃の範囲のＴｇ値を有する。ある特定の実施形態では、本発明のコポリマー粒子は、１０ｎｍ〜２０マイクロメートル、好ましくは２０ｎｍ〜１マイクロメートル、より好ましくは５０ｎｍ〜５００ｎｍの範囲の平均粒径を有する。コポリマー粒子の粒径は、単峰性または多峰性（二峰性を含む）等の分布を特徴とし得る。コポリマー粒子の平均粒径は、光散乱技法によって決定され得る。
【００２５】
ある特定の実施形態では、本発明のスキンケア組成物は、コポリマー粒子を、組成物の重量により、０．１〜１５重量％、好ましくは０．５〜１０重量％、より好ましくは１〜８重量の量で含む。ある特定の実施形態では、スキンケア組成物は、無機金属酸化物とコポリマー粒子を、２：８〜８：２、好ましくは３：７〜７：３、より好ましくは４：６〜６：４の重量比で含む。
【００２６】
本発明のスキンケア組成物に含有されるコポリマー粒子の調製に好適な重合技法としては、例えば、米国特許第６，７１０，１６１号に開示のエマルジョン重合及び溶液重合、好ましくはエマルジョン重合が挙げられる。水性エマルジョン重合プロセスは、典型的には、水性反応混合物中で行われ、この水性反応混合物は、少なくとも１つのモノマー及び様々な合成アジュバント、例えば、フリーラジカル源、緩衝液、及び還元剤を水性反応媒体中に含有する。ある特定の実施形態では、分子量を制限するために連鎖移動剤が使用され得る。水性反応媒体は、水性反応混合物の連続流体相であり、水性反応媒体の重量に基づいて、５０重量％超の水及び任意に１つ以上の水混和性溶媒を含有する。好適な水混和性溶媒としては、例えば、メタノール、エタノール、プロパノール、アセトン、エチレングリコールエチルエーテル、プロピレングリコールプロピルエーテル、及びジアセトンアルコールが挙げられる。ある特定の実施形態では、水性反応媒体は、水性反応媒体の重量に基づいて、９０重量％超の水、好ましくは９５重量％超の水、より好ましくは９８重量％超の水を含有する。ある特定の実施形態では、水性反応媒体は、８以下のｐＨを有し、好ましくは４以下のｐＨを有する。
【００２７】
重合プロセスは、バッチプロセス、半連続プロセス、または連続プロセスとして行われ得る。ある特定の実施形態では、本ポリマーは、二段階反応で形成される。ある特定の実施形態では、第一段階は、第一段階で重合するモノマーの総重量に基づいて、１〜１０重量％のリン酸モノマーと、９９〜８０重量％のコモノマーと、０〜５重量％の架橋剤とを重合させることを含む。ある特定の実施形態では、第二段階は、第二段階で重合するモノマーの総重量に基づいて、９５〜１００重量％のコモノマーと、０〜５重量％の架橋剤とを重合させることを含む。ある特定の実施形態では、リン酸モノマーは、ホスホエチルメタクリレートを含む。ある特定の実施形態では、コモノマーは、ブチルアクリレート、メチルメタクリレート、及びメタクリル酸のうちの少なくとも１つを含む。ある特定の実施形態では、架橋剤は、アリルメタクリレートを含む。ある特定の実施形態では、第一段階で重合するモノマーと第二段階で重合するモノマーの総比率は、２０：８０〜８０：２０、好ましくは２５：７５〜７５：２５、より好ましくは３０：７０〜７０：３０の範囲である。
【００２８】
本発明のスキンケア組成物は、シリコーン流体も含有する。好適なシリコーン流体には、例えば、２５℃で１〜１，０００ｍｍ２／秒の粘度を有する低粘度のシリコーン及びシロキサン、例えば、揮発性メチルシロキサン、揮発性エチルシロキサン、及び揮発性メチルエチルシロキサンが含まれる。ある特定の実施形態では、シリコーン流体は、ヘキサメチルシクロトリシロキサン、オクタメチルシクロテトラシロキサン、デカメチルシクロペンタシロキサン、ドデカメチルシクロヘキサシロキサン、オクタメチルトリシロキサン、デカメチルテトラシロキサン、ドデカメチルペンタシロキサン、テトラデカメチルヘキサシロキサン、ヘキサデカメチルヘプタシロキサン、ヘプタメチル−３−｛（トリメチルシリル）オキシ｝トリシロキサン、ヘキサメチル−３，３，ビス｛（トリメチルシリル）オキシ｝トリシロキサンペンタメチル｛（トリメチルシリル）オキシ｝シクロトリシロキサン、ポリジメチルシロキサン、ポリエチルシロキサン、ポリメチルエチルシロキサン、ポリメチルフェニルシロキサン、及びポリジフェニルシロキサンのうちの少なくとも１つを含む。ある特定の実施形態では、シリコーン流体は、官能化ポリシロキサンを含む。好適な官能化ポリシロキサンには、例えば、アミノ官能性シロキサン流体、カルボニル官能性シロキサン流体、カルボキシ官能性シロキサン流体、クロロアルキル官能性シロキサン流体、エポキシ官能性シロキサン流体、グリコール官能性シロキサン流体、ケタール官能性シロキサン流体、メルカプト官能性シロキサン流体、メチルエステル官能性シロキサン流体、パーフルオロ官能性シロキサン流体、ポリイソブチレン（ＰＩＢ）官能性シロキサン流体、シラノール官能性シロキサン流体、及びビニル官能性シロキサン流体が含まれる。ある特定の好ましい実施形態では、シリコーン流体は、ＸＩＡＭＥＴＥＲ  ＰＭＸ−２００、ＸＩＡＭＥＴＥＲ  ＰＭＸ−０２２５、ＸＩＡＭＥＴＥＲ  ＰＭＸ−０２４５、ＸＩＡＭＥＴＥＲ  ＰＭＸ−０３４４、ＸＩＡＭＥＴＥＲ  ＰＭＸ−９０２７、ＸＩＡＭＥＴＥＲ  ＯＦＸ−８２２０、ＤＯＷ  ＣＯＲＮＩＮＧ  ９０４５  Ｓｉｌｉｃｏｎｅ  Ｅｌａｓｔｏｍｅｒ  Ｂｌｅｎｄ、及びＤＯＷ  ＣＯＲＮＩＮＧ  ９０４０  Ｓｉｌｉｃｏｎｅ  Ｅｌａｓｔｏｍｅｒ  Ｂｌｅｎｄのうちの少なくとも１つを含み、これらは全てＴｈｅ  Ｄｏｗ  Ｃｈｅｍｉｃａｌ  Ｃｏｍｐａｎｙ／Ｄｏｗ  Ｃｏｒｎｉｎｇから入手可能である。ある特定の実施形態では、シリコーン流体は、組成物の総重量に基づいて、少なくとも０．１重量％の量で存在する。ある特定の実施形態では、シリコーン流体は、組成物の総重量に基づいて、３０重量％以下、または２５重量％、または２０重量％、または１５重量％、または１０重量％、または５重量、または３重量％の量で存在する。
【００２９】
本発明のスキンケア組成物は、水性媒体中に分散したコポリマー粒子を含有する。水性媒体は、共溶媒、例えば、水混和性共溶媒を含有し得る。好適な水混和性共溶媒としては、例えば、メタノール、エタノール、プロパノール、アセトン、エチレングリコールエチルエーテル、プロピレングリコールプロピルエーテル、及びジアセトンアルコールが挙げられ、水不混合性溶媒は、例えば、酢酸プロピル、酢酸ブチル、メチルイソアミルケトン、酢酸アミル、ジイソブチルケトン、キシレン、トルエン、ブタノール、及びミネラルスピリットである。スキンケア組成物のｐＨは、３〜１１の範囲であり得る。
【００３０】
ある特定の実施形態では、スキンケア組成物は、水溶性リン酸化合物を実質的に含まないものと見なされる。水溶性リン酸化合物は、本明細書で「第２のリン酸基」と称されるリン酸基を含有する。５以上のｐＨで、水溶性リン酸化合物は、水性媒体の可溶化成分として含有される。水溶性リン酸化合物としては、無機リン酸化合物及び有機リン酸化合物が挙げられる。無機リン酸化合物としては、リンオキソ酸、例えば、リン酸、リン含有酸、ヒドロ亜リン酸、オルトリン酸、ピロリン酸、及びそれらの塩が挙げられる。有機リン酸化合物は、有機部分に結合した少なくとも１つのリン酸基を含有し、有機リン酸化合物としては、不飽和有機リン酸化合物（リン酸モノマー等）及び飽和有機リン酸化合物（リンオキソ酸の部分エステル、例えば、ＨＯＣＨ２ＣＨ２ＯＰ（Ｏ）（ＯＨ）２、メチルホスホン酸、及びリン酸基を持つ水溶性ポリマー等）の両方が挙げられる。リン酸基を持つ水溶性ポリマーは、独立して水溶性ポリマー骨格にペンダント状態でまたは末端位に位置する少なくとも２つのリン酸基を含有する付加ポリマーである。リン酸基を持つ水溶性ポリマーは、ホモポリマーまたはコポリマーであり得、少なくとも２の重合度を有する。本明細書で使用されるとき、「飽和リン酸化合物」とは、無機リン酸化合物及び飽和有機リン酸化合物から選択される化合物である。本明細書で使用されるとき、「水溶性リン酸化合物を実質的に含まない」とは、第１のリン酸基の当量に対する第２のリン酸基の当量の比率によって規定されるポリマー組成物中の水溶性リン酸化合物のレベルを指し、この比率は、０．８、好ましくは０．７、より好ましくは０．５の上限値を有する範囲であり、０．１、好ましくは０．０５、より好ましくはゼロの範囲の下限値を有し得る。一実施形態では、第１のリン酸基の当量に対する第２のリン酸基の当量の比率は、０．８以下、好ましくは０．７以下、より好ましくは０．５以下の範囲である。スキンケア組成物中の第１のリン酸基の当量に対する第２のリン酸基の当量の比率は、米国特許第６，７１０，１６１号に開示のリン原子の誘導結合プラズマ分光検出によって決定される。第１のリン酸基及び第２のリン酸基は、同じ種類のリン酸であり得るか、または異なる種類のリン酸であり得、例えば、第１のリン酸基は、リン酸から形成され得、第２のリン酸基は、ホスホン酸から形成され得る。
【００３１】
本発明のある特定の実施形態では、本発明のスキンケア組成物は、複合粒子組成物を含み、コポリマー粒子が無機金属酸化物粒子の表面に吸着して、複合粒子を形成する。理論に拘束されることを望まないが、コポリマー粒子が各無機金属酸化物粒子の表面に吸着することにより隣接する無機金属酸化物粒子間の接触が最小限に抑えられると考えられる。コポリマー粒子は、無機金属酸化物粒子の表面を完全に覆って、カプセル封入層を提供することができるか、または無機金属酸化物粒子の表面を部分的に覆い得る。複合粒子は、等価レベルの改変されていない無機金属酸化物粒子を含有する組成物（すなわち、複合粒子を含有しない組成物）と比較して、ＵＶ放射吸収度が改善され、かつＳＰＦ性能が増大した日焼け止め剤の提供に有用である。
【００３２】
複合粒子は、単一ポリマー相を有するコポリマー粒子、またはコポリマー粒子の外部と接触した状態で１つ以上の相内にリン酸基を有する二相コポリマー粒子を含み得る。一実施形態では、複合粒子は、第２のポリマー相を完全にカプセル封入しない１つのポリマー相を有する二相コポリマー粒子を含有する。
【００３３】
ある特定の実施形態では、複合粒子は、４０ｎｍ〜５０μｍ、好ましくは５０ｎｍ〜５μｍｍの範囲、より好ましくは６０ｎｍ〜１μｍの範囲の平均粒径を有するコポリマー粒子を含有する。ある特定の実施形態では、複合粒子は、２５℃〜１５０℃、好ましくは５０℃〜１５０℃、より好ましくは６０℃〜１００℃の範囲のＴｇ値を有するコポリマー粒子を含有する。ある特定の実施形態では、複合粒子を含有する本発明のスキンケア組成物のｐＨは、３〜１０、好ましくはｐＨ７〜９の範囲であり得る。
【００３４】
コポリマー粒子を含有する複合粒子を含む本発明のスキンケア組成物は、最初に、無機金属酸化物粒子分散物を含有する第１の水性媒体とコポリマー粒子を含有するコポリマー組成物とを混ぜることによって調製され得る。コポリマー粒子が無機金属酸化物粒子に吸着して複合粒子を形成するのに十分な時間が与えられる。コポリマー粒子の無機金属酸化物粒子への吸着は、自然に起こるものと考えられており、無機金属酸化物粒子の表面に完全に吸着するまで、無機金属酸化物粒子の表面がコポリマー粒子で完全に覆われるまで、または吸着したコポリマー粒子と複合粒子組成物の水性媒体中に分散したままのコポリマー粒子との間で平衡が達成されるまで続く。
【００３５】
本発明のスキンケア組成物は、皮膚科学的に許容される担体も含む。かかる材料は、典型的には、皮膚に重大な刺激を引き起こさず、かつ組成物中の活性薬剤（複数可）の活性及び特性を無効にしない担体または希釈剤と見なされる。本発明に有用な皮膚科学的に許容される担体の例としては、水、例えば、脱イオン水または蒸留水、エマルジョン、例えば、水中油水または油中水エマルジョン、アルコール、例えば、エタノール、イソプロパノール等、グリコール、例えば、プロピレングリコール、グリセリン等、クリーム、水溶液、油、軟膏、ペースト、ゲル、ローション、乳液、気泡、懸濁液、粉末、またはそれらの混合物が挙げられるが、これらに限定されない。いくつかの実施形態では、組成物は、組成物の総重量に基づいて、約９９．９９〜約５０重量パーセントの皮膚科学的に許容される担体を含有する。
【００３６】
本発明のスキンケア組成物は、無機金属酸化物粒子に加えて、日焼け止め活性物も含み得る。好適なさらなる日焼け止め活性物としては、例えば、パラアミノ安息香酸、アヴォベンゾン、シノキサート、ジオキシベンゾン、ホモサレート、アントラニル酸メンチル、オクトクリレン、メトキシ桂皮酸オクチル、サリチル酸オクチル、オキシベンゾン、パジメートＯ、フェニルベンズイミダゾールスルホン酸、スリソベンゾン、サリチル酸トロラミン、二酸化チタン、酸化亜鉛、ベンゾフェノン、ベンジリデン、サリチル酸塩、または他の既知のＵＶフィルター、例えば、メトキシケイ皮酸ジエタノールアミン、トリオレイン酸ジガロイ、エチルジヒドロキシプロピルＰＡＢＡ、アミノ安息香酸グリセリル、及びジヒドロキシアセトンを有するローソン、ならびに赤色ペトロラタムが挙げられる。
【００３７】
本発明のスキンケア組成物は、例えば、増粘剤、皮膚軟化剤、乳化剤、保湿剤、界面活性剤、懸濁化剤、膜形成剤、低級モノアルコールポリオール、高沸点溶媒、推進剤、鉱油、シリコン感触調整剤（ｓｉｌｉｃｏｎ  ｆｅｅｌ  ｍｏｄｉｆｉｅｒ）、またはそれらの混合物等の日焼け止め製剤の技術分野で既知の他の成分も含み得る。かかる成分によってもたらされる所望の特性を達成するのに有効な任意の成分の量は、当業者によって容易に決定され得る。
【００３８】
研磨剤、吸収剤、審美的成分、例えば、香料、色素、着色料／着色剤、精油、皮膚感覚惹起剤、収斂剤（例えば、丁子油、メントール、ショウノウ、ユーカリ油、ユージノール、乳酸メンチル、ウィッチヘーゼル蒸留液）、防腐剤、アンチケーキング剤、起泡剤、消泡剤、抗菌剤（例えば、ブチルカルバミン酸ヨードプロピル）、酸化防止剤、結合剤、生物学的添加物、緩衝剤、増量剤、キレート剤、化学添加物、着色剤、化粧品用収斂剤、化粧品用殺生物剤、変性剤、薬物収斂剤、外部鎮痛剤、膜形成剤または材料、例えば、組成物の膜形成特性及び持続性を支援するためのポリマー（例えば、エイコセンとビニルピロリドンのコポリマー）、乳白剤、ｐＨ調整剤、推進剤、還元剤、捕捉剤、皮膚脱色及び美白剤（例えば、ハイドロキノン、コウジ酸、アスコルビン酸、アスコルビルリン酸マグネシウム、アスコルビルグルコサミン）、皮膚コンディショニング剤（例えば、湿潤剤、例えば、ミセル剤及び閉塞剤）、皮膚鎮静及び／または治癒剤（例えば、パンテノール及び誘導体（例えば、エチルパンテノール）、アロエベラ、パントテン酸及びその誘導体、アラントイン、ビサボロール、及びグリシルリジン酸二カリウム）、皮膚トリートメント剤、ならびにビタミン（例えば、ビタミンＣ）及びその誘導体等であるが、これらに限定されない他の添加物が本発明の組成物に含まれ得る。かかる成分によってもたらされる所望の特性を達成するのに有効な選択成分の量は、当業者によって容易に決定され得る。
【００３９】
上述のように、本発明のスキンケア組成物は、ＳＰＦ及びＵＶ吸収促進剤として非常に有効である。したがって、本発明のスキンケア組成物は、例えば、ＵＶ損傷からの保護、皮膚の保湿、乾燥皮膚の保護及びトリートメント、敏感皮膚の保護、皮膚の色合い及び質感の改善、マスキング欠陥、及び経上皮水損失の阻止等の皮膚のトリートメント及び保護に有用である。したがって、一態様では、本発明は、スキンケア組成物がＵＶＡ及びＵＶＢ損傷から皮膚を保護するための方法であって、皮膚に組成物を局所塗布することを含み、本組成物が、（ａ）本組成物の重量に基づいて、０．１〜２０重量％の無機金属酸化物粒子と、（ｂ）本組成物の重量に基づいて、水性媒体中に分散した０．１〜１５重量％の本明細書に記載のコポリマー粒子と、（ｃ）組成物の総重量に基づいて、０．１〜３５重量％のシリコーン粒子と、（ｄ）皮膚科学的に許容される担体と、を含む、方法において使用され得ることを提供する。組成物は、無機金属酸化物粒子を含有する日焼け止め組成物のＳＰＦまたはＵＶ吸収を促進するための方法であって、水性媒体中の本明細書に記載のコポリマー粒子を組成物中に含めることを含む、方法において使用することもできる。ある特定の実施形態では、無機金属酸化物粒子及び本明細書に記載のコポリマーを含有する本発明の日焼け止め組成物は、等価レベルの改変されていない無機金属酸化物粒子を含有する組成物（すなわち、複合粒子を含有しない組成物）よりも２５％超高い、好ましくは５０％超高いＳＰＦを有する。
【００４０】
本発明の方法を実施する際に、スキンケア組成物は、一般に、組成物を皮膚に塗布するか、または拡散させることによって局所塗布される。当業者であれば、組成物を塗布すべき頻度を容易に決定することができる。この頻度は、例えば、個体が所与の日に遭遇する可能性があるＵＶ光への曝露レベル及び／または個体のＵＶ光に対する感受性に依存し得る。非限定的な例として、少なくとも１日１回の頻度の塗布が望ましくあり得る。
【００４１】
本発明のいくつかの実施形態がこれから以下の実施例で詳細に説明される。
【実施例】
【００４２】
実施例１
例示的コポリマー粒子及び比較コポリマー粒子の調製
比較コポリマー粒子及び本発明による例示的コポリマー粒子は、表１に列挙される成分を含有する。
【００４３】
【表１】
2018528225.tif 000004
【００４４】
ポリマーＰＥについて、第一段階のモノマーエマルジョンを、６５．５ｇの脱イオン水、１６．５ｇ（３０％活性）のアニオン性界面活性剤Ａ（ラウリル−（エチレンオキシド）４硫酸ナトリウムの平均組成を有する界面活性剤、３０重量％固形物）、２７．１ｇのＢＡ、２０２．４ｇのＭＭＡ、０．５ｇのＭＡＡ、及び１６．２ｇのＰＥＭを混合することによって調製した。その後、第二段階のモノマーエマルジョンを、１３６ｇの脱イオン水、１５．４ｇ（３０％活性）のアニオン性界面活性剤Ａ、６４．５ｇのＢＡ、３９２．２ｇのＭＭＡ、及び１．０ｇのＭＡＡを混合することによって調製した。パドル撹拌棒、熱電対、窒素注入口、及び還流凝縮器を装備した３リットルの反応器である四つ口丸底フラスコを組み立てた。フラスコに１，１７０ｇの脱イオン水及び１６．５ｇ（３０％活性）のアニオン性界面活性剤Ａを添加し、撹拌を開始した。フラスコの内容物を窒素雰囲気下で８４℃に加熱した。１３ｇの脱イオン水中１．４ｇのＮａＰＳの溶液を添加した。第一段階のモノマーエマルジョンを４０分間にわたって反応器に供給した。４３ｇの脱イオン水中０．７１ｇのＮａＰＳの溶液を４０分間にわたってフラスコに別個に供給した。第一段階のモノマーエマルジョンを添加した後、容器を少量の脱イオン水ですすぎ、フラスコに添加した。ＮａＰＳ共供給を停止し、反応を８７℃で１０分間保持した。第二段階のモノマーエマルジョンを６５分間にわたってフラスコに供給した。ＮａＰＳ共供給を再開し、６５分間にわたって供給した。さらに、５．３ｇの水酸化アンモニウム（２８％溶液）、２０ｇの水を含有する別個の溶液を６５分間にわたって供給した。第二段階のモノマーエマルジョンを添加した後、容器を少量の脱イオン水ですすぎ、フラスコに供給した。フラスコの内容物を８４〜８６℃で５分間維持した。その後、バッチを６５℃に冷却した。過酸化水素水溶液及びイソアスコルビン酸溶液の酸化還元対をケトルに別個に供給した。バッチを室温に冷却した。
【００４５】
第一段階のモノマーを、２７．１ｇのＢＡ、２０２．４ｇのＭＭＡ、及び０．５ｇのＭＡＡの量で添加し、第二段階のモノマーを６４．５ｇのＢＡ、３９２．２ｇのＭＭＡ、及び１．０ｇのＭＡＡの量で添加したこと以外、実質的に上記のようにポリマーＰＣを調製した。
【００４６】
実施例２
例示的な日焼け止め製剤の調製
本発明による例示的な日焼け止め組成物Ｅ１〜Ｅ３は、表２に列挙される成分を含有する。
【００４７】
【表２−１】
2018528225.tif 000005
【００４８】
【表２−２】
2018528225.tif 000006
【００４９】
日焼け止め製剤を、容器内で全ての相Ａの成分を混合し、約７０℃に加熱することによって調製した。相Ｂを別個に混合し、７０℃に加熱した。８００〜１，０００ｒｐｍの可変速度で１５〜２０分間混合しながら、相Ａ及び相Ｂを合わせた。相Ｃを別個に混合し、８００〜１，０００ｒｐｍの可変速度で１５〜２０分間混合しながらバッチに添加した。結果として生じた混合物を４０℃にいったん冷却し、室温にさらに冷却しながら、８００〜１，０００ｒｐｍの可変速度で１０分間混合しながら相Ｄをバッチに添加した。
【００５０】
実施例３
比較日焼け止め製剤の調製
比較日焼け止め組成物Ｃ１〜Ｃ４は、表３に列挙される成分を含有する。
【００５１】
【表３−１】
2018528225.tif 000007
【００５２】
【表３−２】
2018528225.tif 000008
【００５３】
日焼け止め製剤を、容器内で全ての相Ａの成分を混合し、約７０℃に加熱することによって調製した。相Ｂを別個に混合し、７０℃に加熱した。８００〜１，０００ｒｐｍの可変速度で１５〜２０分間混合しながら、相Ａ及び相Ｂを合わせた。相Ｃを別個に混合し、８００〜１，０００ｒｐｍの可変速度で１５〜２０分間混合しながらバッチに添加した。結果として生じた混合物を４０℃にいったん冷却し、室温にさらに冷却しながら、８００〜１，０００ｒｐｍの可変速度で１０分間混合しながら相Ｄをバッチに添加した。
【００５４】
実施例４
親水性分散を用いて調製した日焼け止め製剤のＳＰＦ促進試験
それぞれ実施例２及び３で調製された製剤Ｅ１及びＣ１のＳＰＦ値を、ＣＯＬＩＰＡ  ２００７法に従って以下のプロトコルに実質的に従うインビトロ技法を使用して測定した。
【００５５】
最初に、粗ＰＭＭＡ基質（ＳＣＨＯＮＢＥＲＧ  ＧｍｂＨ＆Ｃｏ．ＫＧ（Ｈａｍｂｕｒｇ／Ｇｅｒｍａｎｙ）から購入）の重量を測定する。その後、試験するバッチを基質上に堆積させ、次いで、７マイクロメートルのドローダウンバーで迅速に水平にして、薄い均一層を得る。層を約２０分間乾燥させ、乾燥均一層を加えた基質の重量を決定する。乾燥均一層のＵＶ吸収を、ＬＡＢＳＰＨＥＲＥ  ＵＶ−２０００Ｓ分光計を使用して層上の複数の点で測定する。
【００５６】
層の固形物パーセントを、ＯＨＡＵＳ  ＭＢ４５固形物分析器を使用して測定する。乾燥膜の重量及び層の固形分を使用して、堆積直後の最初の湿潤層の重量を計算し、その結果として、その密度を計算することができる。この情報を使用して、ＳＰＦを以下の等式により計算することができる。
【００５７】
【数２】
2018528225.tif 000009
【００５８】
式中、Ｅ（λ）は、標準太陽スペクトルの分光放射照度であり、Ｓ（λ）は、波長λでの紅斑作用スペクトルであり、Ａ（λ）は、波長λでの補正スペクトル吸光度である（補正率を計算してそのデータを外挿して、２．０ｍｇ／ｃｍ２の湿潤層密度での吸光度を確立する（堆積直後の最初の湿潤層を使用）。
【００５９】
ＳＰＦ測定の結果を、１５．５１のＳＰＦを有するコポリマー粒子を含まない組成物からのＳＰＦ改善率として表４に示す。
【００６０】
【表４】
2018528225.tif 000010
【００６１】
これらの結果は、本発明に従って調製された例示的日焼け止め製剤が比較製剤よりも著しく高いＳＰＦ促進値をもたらすことを実証する。
【００６２】
実施例５
例示的日焼け止め製剤及び比較日焼け止め製剤の分散研究
実施例２で調製した本発明の製剤Ｅ１、ならびに実施例３で調製した比較製剤Ｃ１及びＣ２の相溶性試験を、ＦＥＩ  Ｎｏｖａ  ＮａｎｏＳＥＭ  ６３０を使用して走査型電子顕微鏡（ＳＥＭ）によって評価した。図１の画像は、コポリマー粒子が存在しない製剤（Ｃ１）または比較コポリマー粒子が含まれる製剤（Ｃ２）と比較して、本発明によるコポリマー粒子の含有（Ｅ１）によって改善された分散がもたらされることを示す。
【００６３】
実施例６
例示的日焼け止め製剤及び比較日焼け止め製剤の粒度分布
実施例２で調製した例示的日焼け止め製剤Ｅ１及びＥ２、ならびに実施例３で調製した比較日焼け止め製剤Ｃ１、Ｃ２、及びＣ３の粒度分布を、それらの粒度に基づいて製剤中の粒子を分離するために使用された多重角光散乱検出（「Ａ４Ｆ−ＭＡＬＳ」）による非対称流フィールドフロー分画を使用して評価した。Ａ４Ｆの移動相は、０．１重量％のＦＬ−７０水溶液（Ｆｉｓｃｈｅｒ  Ｓｃｉｅｎｔｉｆｉｃから入手可能）であった。ＲＣ  １０ｋＤａ膜（Ｗｙａｔｔ  Ｔｅｃｈｎｏｌｏｇｙから入手可能）をＡ４ｆ評価に使用した。直径５０ｎｍ〜４００ｎｍのポリスチレンラテックス粒子のセットを分離することができるようにクロスフロープロファイルを回転させた。この研究で使用するＴｉＯ２のニード形状のため、粒度分布をよりよく示すために、Ａ４Ｆの結果（９０°散乱角での光散乱応答対溶出時間）をポリスチレン粒度標準のセットに対してプロットした。Ａ４Ｆ分析の前に、２つの試料調製法を使用して日焼け止め試料からのＴｉＯ２粒子を緩衝液に分散させた。
【００６４】
超音波法
Ａ４Ｆ分析の前に、以下の超音波法を使用して、日焼け止め製剤試料からのＴｉＯ２を緩衝液に分散させた。製剤を０．２重量％のＦＬ−７０水溶液に２０００倍に希釈し、続いて３０分間超音波処理した。次いで、Ａ４Ｆ分析の前に、超音波処理した溶液を１μｍのガラス繊維フィルターでろ過した。
【００６５】
図２は、例示的製剤Ｅ１が、比較製剤Ｃ１及びＣ２よりもはるかに大きい光分散ピーク面積を示し、製剤Ｅ１が製剤Ｃ１及びＣ２と比較して小粒子（すなわち、ＰＳ＜４００ｎｍ）をより多く有することを示す。小粒子のこのより高い濃度は、製剤の様々な成分間のより高い相溶性を示す。
【００６６】
機械的振とう法
以下の機械的振とう法を使用して、ＴｉＯ２粒子を溶液中に分散させた。例示的な日焼け止め製剤Ｅ１及びＥ２、ならびに比較日焼け止め製剤Ｃ１及びＣ３を、エタノール及び１重量％のＦＬ−７０水溶液（５：９５ｗ／ｗ）の混合物中で１０００倍に希釈した。希釈した試料をメカニカルシェーカー上で１日間浸透して、溶液中にＴｉＯ２粒子を分散させた。Ａ４Ｆ分析の前に、希釈した溶液を１μｍのガラス繊維フィルターでろ過した。
【００６７】
図３は、例示的製剤Ｅ１が、比較製剤Ｃ１よりもはるかに大きい光分散ピーク面積を示し、製剤Ｅ１が製剤Ｃ１と比較して小粒子（すなわち、ＰＳ＜４００ｎｍ）をより多く有することを示す。小粒子のこのより高い濃度は、製剤の様々な成分間のより高い相溶性を示す。
【００６８】
図４は、例示的製剤Ｅ２が、比較製剤Ｃ３よりもはるかに大きい光分散ピーク面積を示し、製剤Ｅ２が製剤Ｃ３と比較して小粒子（すなわち、ＰＳ＜４００ｎｍ）をより多く有することを示す。小粒子のこのより高い濃度は、製剤の様々な成分間のより高い相溶性を示す。
【図１】
2018528225.tif 000011
【図２】
2018528225.tif 000012
【図３】
2018528225.tif 000013
【図４】
2018528225.tif 000014
【国際調査報告】
2018528225.tif 000015
2018528225.tif 000016
2018528225.tif 000017